(57)【特許請求の範囲】
【請求項１】
下記（Ａ）成分、（Ｂ）成分、（Ｃ）成分、（Ｄ）成分および（Ｅ）成分を含む、エポキシ樹脂組成物。
（Ａ）成分：リン化合物
（Ｂ）成分：エポキシ樹脂
（Ｃ）成分：ジシアンジアミドまたはその誘導体
（Ｄ）成分：ジメチルウレイド基を有する硬化促進剤
（Ｅ）成分：イミダゾールアダクト、包接イミダゾール、マイクロカプセル型イミダゾール、安定化剤を配位させたイミダゾール化合物からなる群より選ばれる少なくとも１種の硬化促進剤
【請求項２】
前記（Ｄ）成分が、フェニルジメチルウレア、メチレンビス（フェニルジメチルウレア）、トリレンビス（ジメチルウレア）からなる群より選ばれる少なくとも１種の化合物である、請求項１に記載のエポキシ樹脂組成物。
【請求項３】
前記（Ｂ）成分１００質量部に対し、前記（Ｃ）成分を１〜１５質量部、前記（Ｄ）成分を１〜３０質量部、前記（Ｅ）成分を１〜３０質量部含む、請求項１または２に記載のエポキシ樹脂組成物。
【請求項４】
エポキシ樹脂組成物１００質量％（但し、当該エポキシ樹脂組成物が金属水酸化物を含む場合は、金属水酸化物を除いたエポキシ樹脂組成物１００質量％）中、前記（Ａ）成分をリン原子含有量が０．３〜５．０質量％となる量含む、請求項１〜３のいずれか一項に記載のエポキシ樹脂組成物。
【請求項５】
前記（Ａ）成分が、リン含有エポキシ樹脂、赤燐、ホスファゼン化合物、ポリホスホネート、リン酸塩、リン酸エステルからなる群より選ばれる少なくとも１種のリン化合物である、請求項１〜４のいずれか一項に記載のエポキシ樹脂組成物。
【請求項６】
下記（Ｆ）成分をさらに含む、請求項１〜５のいずれか一項に記載のエポキシ樹脂組成物。
（Ｆ）成分：熱可塑性樹脂
【請求項７】
前記（Ｆ）成分が、フェノキシ樹脂およびポリビニルホルマール樹脂の少なくとも一方である、請求項６に記載のエポキシ樹脂組成物。
【請求項８】
下記（Ｇ）成分をさらに含む、請求項１〜７のいずれか一項に記載のエポキシ樹脂組成物。
（Ｇ）成分：金属水酸化物
【請求項９】
請求項１〜８のいずれか一項に記載のエポキシ樹脂組成物を成形してなる、成形品。
【請求項１０】
請求項１〜８のいずれか一項に記載のエポキシ樹脂組成物を強化繊維集合体に含浸させてなるプリプレグであって、
前記強化繊維集合体を構成する強化繊維が炭素繊維である、プリプレグ。
【請求項１１】
請求項１０に記載のプリプレグを硬化して得られる、繊維強化複合材料。
【請求項１２】
請求項１１に記載の繊維強化複合材料で一部または全部が構成された、構造体。
【発明の詳細な説明】
【技術分野】
【０００１】
本発明は、エポキシ樹脂組成物、成形品、プリプレグ、繊維強化複合材料および構造体に関する。特に、一般産業用途をはじめとして、航空機用材料用途にも好適な繊維強化複合材料を得るためのエポキシ樹脂組成物およびその用途に関するものである。
【背景技術】
【０００２】
樹脂と強化繊維とを組み合わせた繊維強化複合材料（ＦＲＰ）は、軽量性、剛性、耐衝撃性等に優れることから様々な用途に用いられている。特に炭素繊維強化複合材料は、軽量かつ高強度、高剛性であるため、釣り竿やゴルフシャフト等のスポーツ・レジャー用途、自動車用途や航空機用途等の幅広い分野で用いられている。また近年では、炭素繊維強化複合材料の機械的特性に加え、炭素繊維の電磁波遮蔽性といった特長を生かし、ノートパソコンなどの電子・電気機器の筐体としても使用されている。
【０００３】
繊維強化複合材料は、様々な用途の中で、難燃性能を求められることがある。例えば、繊維強化複合材料を電子・電気機器や航空機用の構造体などに用いる場合、発熱による発火が火災の原因となる可能性があるため、難燃性能が求められる。
繊維強化複合材料を難燃化する方法としては、マトリックス樹脂組成物に臭素化エポキシ樹脂を添加する方法が広く用いられていた。しかし近年では、ハロゲンを含む樹脂組成物が燃焼時に発生する物質の人体や環境への負荷を考慮し、臭素化エポキシ樹脂添加に代わる難燃化方法として、リン系の難燃剤を含むエポキシ樹脂組成物が用いられるようになってきた。このようなエポキシ樹脂組成物において、硬化剤としては、例えばジシアンジアミドとイミダゾールが併用されることがある（特許文献１参照）。
【先行技術文献】
【特許文献】
【０００４】
【特許文献１】特開２０１２−２４１１７９号公報
【発明の概要】
【発明が解決しようとする課題】
【０００５】
しかし、特許文献１の樹脂組成物は、硬化するために高温と長時間を要することが問題であった。また、特許文献１の樹脂組成物を用いて得られる繊維強化複合材料は、必ずしも難燃性および耐熱性の全てを満足するものではなかった。
【０００６】
本発明は上記事情に鑑みてなされたもので、難燃性および耐熱性に優れた繊維強化複合材料を得ることができ、硬化性に優れるエポキシ樹脂組成物、成形品、プリプレグ、該プリプレグを用いて得られる繊維強化複合材料および構造体の提供を課題とする。
【課題を解決するための手段】
【０００７】
本発明者らは鋭意検討した結果、難燃剤としてリン化合物を含むエポキシ樹脂組成物において、硬化剤としてジシアンジアミドまたはその誘導体と、硬化促進剤としてジメチルウレイド基を有する化合物および特定のイミダゾールを併用することにより、硬化速度が速いエポキシ樹脂組成物が得られることを見出し、本発明を完成するに至った。
【０００８】
すなわち、本発明は以下の態様を有する。
［１］  下記（Ａ）成分、（Ｂ）成分、（Ｃ）成分、（Ｄ）成分および（Ｅ）成分を含む、エポキシ樹脂組成物。
（Ａ）成分：リン化合物
（Ｂ）成分：エポキシ樹脂
（Ｃ）成分：ジシアンジアミドまたはその誘導体
（Ｄ）成分：ジメチルウレイド基を有する硬化促進剤
（Ｅ）成分：イミダゾールアダクト、包接イミダゾール、マイクロカプセル型イミダゾール、安定化剤を配位させたイミダゾール化合物からなる群より選ばれる少なくとも１種の硬化促進剤
［２］  前記（Ｄ）成分が、フェニルジメチルウレア、メチレンビス（フェニルジメチルウレア）、トリレンビス（ジメチルウレア）からなる群より選ばれる少なくとも１種の化合物である、［１］に記載のエポキシ樹脂組成物。
［３］  前記（Ｂ）成分１００質量部に対し、前記（Ｃ）成分を１〜１５質量部、前記（Ｄ）成分を１〜３０質量部、前記（Ｅ）成分を１〜３０質量部含む、［１］または［２］に記載のエポキシ樹脂組成物。
［４］  エポキシ樹脂組成物１００質量％（但し、当該エポキシ樹脂組成物が金属水酸化物を含む場合は、金属水酸化物を除いたエポキシ樹脂組成物１００質量％）中、前記（Ａ）成分をリン原子含有量が０．３〜５．０質量％となる量含む、［１］〜［３］のいずれか１つに記載のエポキシ樹脂組成物。
［５］  前記（Ａ）成分が、リン含有エポキシ樹脂、赤燐、ホスファゼン化合物、ポリホスホネート、リン酸塩、リン酸エステルからなる群より選ばれる少なくとも１種のリン化合物である、［１］〜［４］のいずれか１つに記載のエポキシ樹脂組成物。
［６］  下記（Ｆ）成分をさらに含む、［１］〜［５］のいずれか１つに記載のエポキシ樹脂組成物。
（Ｆ）成分：熱可塑性樹脂
［７］  前記（Ｆ）成分が、フェノキシ樹脂およびポリビニルホルマール樹脂の少なくとも一方である、［６］に記載のエポキシ樹脂組成物。
［８］  下記（Ｇ）成分をさらに含む、［１］〜［７］のいずれか１つに記載のエポキシ樹脂組成物。
（Ｇ）成分：金属水酸化物
【０００９】
［９］  ［１］〜［８］のいずれか１つに記載のエポキシ樹脂組成物を成形してなる、成形品。
［１０］  ［１］〜［８］のいずれか１つに記載のエポキシ樹脂組成物を強化繊維集合体に含浸させてなる、プリプレグ。
［１１］  ［１０］に記載のプリプレグを硬化して得られる、繊維強化複合材料。
［１２］  ［１１］に記載の繊維強化複合材料で一部または全部が構成された、構造体。
【発明の効果】
【００１０】
本発明によれば、難燃性および耐熱性に優れた繊維強化複合材料を得ることができ、硬化性に優れるエポキシ樹脂組成物、成形品、プリプレグ、該プリプレグを用いて得られる繊維強化複合材料および構造体を提供できる。
【図面の簡単な説明】
【００１１】
【図１】一定の温度における硬化発熱のヒートフロー曲線の一例を示すグラフである。
【発明を実施するための形態】
【００１２】
以下、本発明を詳細に説明する。
なお、本発明において、「エポキシ樹脂」とは、１分子内に２個以上のエポキシ基を有する化合物を意味する。
また、「エポキシ樹脂組成物」という用語は、エポキシ樹脂と、硬化剤と、硬化促進剤と、場合により他の添加剤とを含む組成物を意味する。
また、本発明において、平均粒子径とはレーザー回折式粒度分布測定法で測定した体積基準での累積分布の５０％に相当する粒子径を意味する。
また、本発明において、エポキシ樹脂組成物を硬化して得られる硬化物を「樹脂硬化物」と称し、その中でも特に板状の硬化物を「樹脂板」と称することがある。
【００１３】
「エポキシ樹脂組成物」
本発明のエポキシ樹脂組成物は、下記（Ａ）成分、（Ｂ）成分、（Ｃ）成分、（Ｄ）成分および（Ｅ）成分を含む。また、エポキシ樹脂組成物は、下記（Ｆ）成分、（Ｇ）成分を含むことが好ましい。
（Ａ）成分：リン化合物
（Ｂ）成分：エポキシ樹脂
（Ｃ）成分：ジシアンジアミドまたはその誘導体
（Ｄ）成分：ジメチルウレイド基を有する硬化促進剤
（Ｅ）成分：イミダゾールアダクト、包接イミダゾール、マイクロカプセル型イミダゾール、安定化剤を配位させたイミダゾール化合物からなる群より選ばれる少なくとも１種の硬化促進剤
（Ｆ）成分：熱可塑性樹脂
（Ｇ）成分：金属水酸化物
【００１４】
＜（Ａ）成分＞
（Ａ）成分は、リン化合物である。
リン化合物としては特に制限されないが、例えばリン含有エポキシ樹脂、赤燐、ホスファゼン化合物、ポリホスホネート、リン酸塩、リン酸エステルなどが挙げられる。これらの中でも、エポキシ樹脂組成物やこれを含むプリプレグの加工時の圧力や熱により、ブリードアウトが起こりにくい点で、リン含有エポキシ樹脂が好ましい。
これらは、１種を単独で用いてもよく、２種以上を組み合わせて用いてもよい。
【００１５】
また、（Ａ）成分としては市販品を用いてもよいし、公知の製造方法により合成したものを用いてもよい。
リン含有エポキシ樹脂の市販品としては、例えばＦＸ−２８９ＦＡ、ＦＸ−２８９−Ｚ１（以上、新日鉄住金化学株式会社製）；ＸＥＮ−０２３０、ＸＥＮ−０１４０（以上、ＳＨＩＮ−Ａ社製）などが挙げられるが、これらに限定されるものではない。
赤燐の市販品としては、例えばノーバレッド１２０、ノーバエクセル１４０、ノーバクエルＳＴ１００（以上、燐化学工業株式会社製）などが挙げられるが、これらに限定されるものではない。
ホスファゼン化合物の市販品としては、例えばラビトルＦＰ−１１０、ＦＰ−１２０（以上、株式会社伏見製薬所製）；ＳＰＢ−１００（以上、大塚化学株式会社製）などが挙げられるが、これらに限定されるものではない。
ポリホスホネートの市販品としては、例えばＮｏｆｉａ  ＨＭ１１００、ＯＬ５０００（以上、ＦＲＸ社製）などが挙げられるが、これらに限定されるものではない。
リン酸塩の市販品としては、例えばＭＥＬＡＰＵＲ２００（以上、ＢＡＳＦジャパン株式会社製）などが挙げられるが、これらに限定されるものではない。
リン酸エステルの市販品としては、例えばＴＰＰ、ＣＤＰ、ＰＸ−２００、ＣＲ−７３３Ｓ（以上、大八化学工業株式会社製）などが挙げられるが、これらに限定されるものではない。
【００１６】
（Ａ）成分の含有量は、エポキシ樹脂組成物１００質量％（但し、当該エポキシ樹脂組成物が（Ｇ）成分を含む場合は、（Ｇ）成分を除いたエポキシ樹脂組成物１００質量％）中、リン原子含有量が０．３〜５．０質量％となる量が好ましく、０．５〜４．５質量％となる量がより好ましい。リン原子含有量が０．３質量％以上であれば、樹脂硬化物の難燃性がより向上し、難燃性により優れた繊維強化複合材料が得られやすくなる。一方、リン原子含有量が５．０質量％以下であれば、硬化速度の速いエポキシ樹脂組成物が得られやすくなるとともに、樹脂硬化物の耐熱性がより向上し、耐熱性により優れ、硬化速度の速い繊維強化複合材料が得られやすくなる。
【００１７】
＜（Ｂ）成分＞
（Ｂ）成分は、エポキシ樹脂（ただし、リン含有エポキシ樹脂を除く。）である。
エポキシ樹脂としては特に制限されないが、例えばビスフェノールＡ型エポキシ樹脂、ビスフェノールＦ型エポキシ樹脂、ビスフェノールＳ型エポキシ樹脂、ビフェニル型エポキシ樹脂、ナフタレン型エポキシ樹脂、ジシクロペンタジエン型エポキシ樹脂、あるいはこれらを変性したエポキシ樹脂、フェノールノボラック型エポキシ樹脂、クレゾールノボラック型エポキシ樹脂、トリスフェニルメタン型エポキシ樹脂（トリスフェノールメタン型エポキシ樹脂）、テトラグリシジルジアミノジフェニルメタン、トリグリシジルアミノフェノールのようなグリシジルアミン型エポキシ樹脂、テトラキス（グリシジルオキシフェニル）エタンやトリス（グリシジルオキシ）メタンのような上記以外のグリシジルエーテル型エポキシ樹脂、およびこれらを変性したエポキシ樹脂、フェノールアラルキル型エポキシ樹脂などが挙げられる。
これらは、１種を単独で用いてもよく、２種以上を組み合わせて用いてもよい。
【００１８】
エポキシ樹脂としては、２官能エポキシ樹脂、３官能以上のエポキシ樹脂が好ましい。２官能エポキシ樹脂としては、ビスフェノールＡ型エポキシ樹脂、ビスフェノールＦ型エポキシ樹脂、ビフェニル型エポキシ樹脂がより好ましい。なお、特に優れた難燃性が得られる点、具体的にはＦＡＲ  ２５．８５３  Ａｐｐｅｎｄｉｘ  Ｆ，Ｐａｒｔ  ＩＶに記載のＴｏｔａｌ  Ｈｅａｔ  ＲｅｌｅａｓｅとＰｅａｋ  Ｈｅａｔ  Ｒｅｌｅａｓｅがともに６５以下という、非常に優れた難燃性を有する繊維強化複合材料を容易に得ることができるため、２官能エポキシ樹脂としてはビスフェノールＦ型エポキシ樹脂が特に好ましい。
３官能以上のエポキシ樹脂としては、フェノールノボラック型エポキシ樹脂、クレゾールノボラック型エポキシ樹脂、トリスフェノールメタン型エポキシ樹脂、フェノールアラルキル型エポキシ樹脂が特に好ましい。中でも、より優れた難燃性が得られる点から、分子量およびエポキシ当量が比較的小さいエポキシ樹脂が好ましい。具体的には、エポキシ当量は３５０以下が好ましく、３００以下がより好ましく、２５０以下が特に好ましい。  これらは、１種を単独で用いてもよく、２種以上を組み合わせて用いてもよい。
【００１９】
２官能エポキシ樹脂の含有量は、（Ｂ）成分１００質量％中、１０質量％以上が好ましく、１５質量％以上がより好ましい。また、上限値は９５質量％以下が好ましく、９０質量％以下がより好ましく、８５質量％以下がさらに好ましく、８０質量％以下が特に好ましい。２官能エポキシ樹脂の含有量が、１０質量％以上であれば樹脂硬化物が脆くなることを防止でき、９５質量％以下であれば耐熱性がより良好な樹脂硬化物を得ることができる。
【００２０】
３官能エポキシ樹脂の含有量は、（Ｂ）成分１００質量％中、１０質量％以上が好ましく、１５質量％以上がより好ましく、２０質量％以上がさらに好ましい。また、上限値は９５質量％以下が好ましく、９０質量％以下がより好ましく、８５質量％以下がさらに好ましい。３官能エポキシ樹脂の含有量が、１０質量％以上であれば耐熱性がより良好な樹脂硬化物を得ることができ、９５質量％以下であれば樹脂硬化物が脆くなることを防止できる。
【００２１】
なお、エポキシ樹脂としては分子内に芳香環を含有しない脂環式エポキシ樹脂も存在するが、芳香環を有するエポキシ樹脂の方が、これを含むエポキシ樹脂組成物の難燃性が高くなる傾向にある。よって、（Ｂ）成分としては、芳香環を有するエポキシ樹脂が好ましい。
【００２２】
また、（Ｂ）成分としては市販品を用いてもよい。
エポキシ樹脂の市販品としては、例えばｊＥＲ８０７、ｊＥＲ８２８、ｊＥＲ６０４、ｊＥＲ６３０、ｊＥＲ１０３２Ｈ６０、ｊＥＲ１５２、ＹＸ−７７００、ＹＸ−４０００（以上、三菱化学株式会社製）；ＧＡＮ、ＮＣ−２０００、ＮＣ−３０００（以上、日本化薬株式会社製）；ＹＤＰＮ−６３８、ＴＸ−０９１１（以上、新日鉄住金化学株式会社製）、Ｅｐｏｎ１６５（以上、モメンティブスペシャリティケミカルズ社製）；ＭＹ−０５００、ＭＹ−０６００、ＥＣＮ−１２９９（以上、ハンツマンジャパン株式会社製）；ＨＰ−４０３２、ＨＰ−４７００、ＨＰ−７２００（以上、ＤＩＣ株式会社製）などが挙げられるが、これらに限定されるものではない。
【００２３】
（Ｂ）成分の含有量は、エポキシ樹脂組成物１００質量％中、１８〜９３質量％が好ましく、２４〜８８質量％がより好ましい。（Ｂ）成分の含有量が１８質量％以上であれば、難燃性、耐熱性、機械的特性により優れた樹脂硬化物が得られる。一方、（Ｂ）成分の含有量が９３質量％以下であれば、エポキシ樹脂の硬化促進作用が十分に得られる。
【００２４】
＜（Ｃ）成分＞
（Ｃ）成分は、ジシアンジアミドまたはその誘導体である。
ジシアンジアミドおよびその誘導体は融点が高く、低温領域でエポキシ樹脂との相溶性が抑えられる。また、エポキシ樹脂組成物が（Ｃ）成分を含むことで、優れたポットライフが得られるとともに、樹脂硬化物の力学特性が向上する。
【００２５】
ジシアンジアミドの誘導体としては、例えばジシアンジアミドと、エポキシ樹脂やビニル化合物、アクリル化合物、９，１０−ジヒドロ−９−オキサ−１０−フォスファフェナントレン−１０−オキサイド等の各種化合物を結合させたものなどが挙げられる。
これらは、１種を単独で用いてもよく、２種以上を組み合わせて用いてもよい。また、ジシアンジアミドと併用してもよい。
【００２６】
（Ｃ）成分としては、反応性の点からジシアンジアミドが好ましい。
また、（Ｃ）成分としては市販品を用いてもよい。
ジシアンジアミドの市販品としては、例えばＤＩＣＹ７、ＤＩＣＹ１５（以上、三菱化学株式会社製）などが挙げられるが、これらに限定されるものではない。
【００２７】
（Ｃ）成分の含有量は、エポキシ樹脂組成物中のエポキシ基１ｍｏｌ当量に対する（Ｃ）成分中の活性水素が０．４〜１．２ｍｏｌとなる量が好ましく、０．５〜０．９ｍｏｌとなる量がより好ましい。（Ｃ）成分中の活性水素が上記範囲内であれば、十分に硬化反応が進行して樹脂硬化物の耐熱性がより向上する。特に、エポキシ基１ｍｏｌに対して活性水素が０．４ｍｏｌ以上であれば、エポキシ樹脂組成物中に含まれるエポキシ樹脂を十分に硬化することができる。一方、エポキシ基１ｍｏｌに対して活性水素が１．２ｍｏｌ以下であれば、樹脂硬化物の靱性を高くできる。
【００２８】
また、（Ｃ）成分の含有量は、（Ｂ）成分１００質量部に対し、１〜１５質量部が好ましく、２〜１４質量部がより好ましい。（Ｃ）成分の含有量が１質量部以上であれば、エポキシ樹脂組成物中に含まれるエポキシ樹脂を十分に硬化することができる。一方、（Ｃ）成分の含有量が１５質量部以下であれば、樹脂硬化物の靱性を高くできる。
【００２９】
＜（Ｄ）成分＞
（Ｄ）成分は、ジメチルウレイド基を有する硬化促進剤である。
ジメチルウレイド基を有する硬化促進剤としては、高温で加熱することによりイソシアネート基とジメチルアミンを生成し、これらが（Ｂ）成分のエポキシ基（（Ａ）成分としてリン含有エポキシ樹脂を用いる場合は、そのエポキシ基も含む）や（Ｃ）成分を活性化するものであれば、特に制限されないが、例えばジメチルウレイド基が芳香環に結合した芳香族ジメチルウレア、ジメチルウレイド基が脂肪族化合物に結合した脂肪族ジメチルウレアなどが挙げられる。これらの中でも、硬化速度が速くなる点で、芳香族ジメチルウレアが好ましい。
【００３０】
芳香族ジメチルウレアとしては、例えばフェニルジメチルウレア、メチレンビス（フェニルジメチルウレア）、およびトリレンビス（ジメチルウレア）などが好適に用いられる。具体例としては、４，４’−メチレンビス（フェニルジメチルウレア）（ＭＢＰＤＭＵ）、３−フェニル−１，１−ジメチルウレア（ＰＤＭＵ）、３−（３，４−ジクロロフェニル）−１，１−ジメチルウレア（ＤＣＭＵ）、３−（３−クロロ−４−メチルフェニル）−１，１−ジメチルウレア、２，４−ビス（３，３−ジメチルウレイド）トルエン（ＴＢＤＭＵ）などが挙げられる。これらの中でも、硬化促進能力や樹脂硬化物への耐熱性付与といった点から、ＭＢＰＤＭＵ、ＴＢＤＭＵ、ＰＤＭＵがより好ましい。
これらは、１種を単独で用いてもよく、２種以上を組み合わせて用いてもよい。
【００３１】
脂肪族ジメチルウレアとしては、例えばイソホロンジイソシアネートとジメチルアミンとから得られるジメチルウレア、ｍ−キシリレンジイソシアネートとジメチルアミンとから得られるジメチルウレア、ヘキサメチレンジイソシアネートとジメチルアミンとから得られるジメチルウレアなどが挙げられる。
【００３２】
また、（Ｄ）成分としては市販品を用いてもよい。
ＭＢＰＤＭＵの市販品としては、例えばＴｅｃｈｎｉｃｕｒｅ  ＭＤＵ−１１（以上、Ａ＆Ｃ  Ｃａｔａｌｙｓｔｓ社製）；Ｏｍｉｃｕｒｅ（オミキュア）５２（以上、ピイ・ティ・アイ・ジャパン株式会社製）などが挙げられるが、これらに限定されるものではない。
ＰＤＭＵの市販品としては、例えばＯｍｉｃｕｒｅ（オミキュア）９４（以上、ピイ・ティ・アイ・ジャパン株式会社製）などが挙げられるが、これらに限定されるものではない。
ＴＢＤＭＵの市販品としては、例えばＯｍｉｃｕｒｅ（オミキュア）２４（以上、ピイ・ティ・アイ・ジャパン株式会社製）などが挙げられるが、これらに限定されるものではない。
【００３３】
（Ｄ）成分の含有量は、（Ｂ）成分１００質量部に対し、１〜３０質量部が好ましく、２〜２５質量部がより好ましい。（Ｄ）成分の含有量が１質量部以上であれば、エポキシ樹脂組成物中に含まれるエポキシ樹脂の硬化促進作用が十分に得られる。一方、（Ｄ）成分の含有量が３０質量部以下であれば、難燃性、耐熱性、機械的特性により優れた樹脂硬化物が得られる。
【００３４】
＜（Ｅ）成分＞
（Ｅ）成分は、イミダゾールアダクト、包接イミダゾール、マイクロカプセル型イミダゾール、安定化剤を配位させたイミダゾール化合物からなる群より選ばれる少なくとも１種の硬化促進剤である。
これら硬化促進剤は、その構造の中に非共有電子対を有する窒素原子を有し、これが（Ｂ）成分のエポキシ基（（Ａ）成分としてリン含有エポキシ樹脂を用いる場合は、そのエポキシ基も含む）や（Ｃ）成分を活性化し、硬化を促進する。また、これら硬化促進剤は、通常用いられるイミダゾールにアダクト処理、異分子による包接処理、マイクロカプセル処理により、あるいは安定化剤を配位させることで活性を落としていることから、低温領域で優れたポットライフを発現しつつも硬化時の硬化促進能力が高い。
ここでイミダゾール化合物とはイミダゾールであってもよく、イミダゾールアダクトであってもよい。
【００３５】
アダクト処理、異分子による包接処理、マイクロカプセル処理、あるいは安定化剤を配位させる前のイミダゾールの具体例としては、２−メチルイミダゾール、２−エチル−４−メチルイミダゾール、２−ウンデシルイミダゾール、２−ヘプタデシルイミダゾール、１，２−ジメチルイミダゾール、２−フェニルイミダゾール、２−フェニル−４−メチルイミダゾール、１−ベンジル−２−フェニルイミダゾール、１−ベンジル−２−メチルイミダゾール、１−シアノエチル−２−メチルイミダゾール、１−シアノエチル−２−エチル−４−メチルイミダゾール、１−シアノエチル−２−ウンデシルイミダゾール、１−シアノエチル−２−フェニルイミダゾール、１−シアノエチル−２−エチル−４−メチルイミダゾリウムトリメリテイト、１−シアノエチル−２−ウンデシルイミダゾリウムトリメリテイト、１−シアノエチル−２−フェニルイミダゾリウムトリメリテイト、２，４−ジアミノ−６−（２’−メチルイミダゾリル−（１’））−エチル−ｓ−トリアジン、２，４−ジアミノ−６−（２’−ウンデシルイミダゾリル−（１’））−エチル−ｓ−トリアジン、２，４−ジアミノ−６−（２’−エチル−４−メチルイミダゾリル−（１’））−エチル−ｓ−トリアジン、２，４−ジアミノ−６−（２’−メチルイミダゾリル−（１’））−エチル−ｓ−トリアジン・イソシアヌル酸付加物、２−フェニルイミダゾール・イソシアヌル酸付加物、２−メチルイミダゾール・イソシアヌル酸付加物、１−シアノエチル−２−フェニル−４，５−ジ（２−シアノエトキシ）メチルイミダゾール、２−フェニル−４，５−ジヒドロキシメチルイミダゾール、２−フェニル−４−メチル−５−ヒドロキシメチルイミダゾールなどが挙げられるが、これらに限定されるものではない。
【００３６】
また、（Ｅ）成分としては市販品を用いてもよい。
エポキシ樹脂のエポキシ基へイミダゾール化合物が開環付加した構造を有する、イミダゾールアダクトの市販品としては、例えばＰＮ−５０、ＰＮ−５０Ｊ、ＰＮ−４０、ＰＮ−４０Ｊ、ＰＮ−３１、ＰＮ−２３、ＰＮ−Ｈ（以上、味の素ファインテクノ株式会社製）などが挙げられるが、これらに限定されるものではない。
包接イミダゾールの市販品としては、例えばＴＩＣ−１８８、ＫＭ−１８８、ＨＩＰＡ−２Ｐ４ＭＨＺ、ＮＩＰＡ−２Ｐ４ＭＨＺ、ＴＥＰ−２Ｅ４ＭＺ、ＨＩＰＡ−２Ｅ４ＭＺ、ＮＩＰＡ−２Ｅ４ＭＺ（以上、日本曹達株式会社製）などが挙げられるが、これらに限定されるものではない。
マイクロカプセル型イミダゾールの市販品としては、例えばノバキュアＨＸ３７２１、ＨＸ３７２２、ＨＸ３７４２、ＨＸ３７４８（以上、旭化成イーマテリアルズ株式会社製）；ＬＣ−８０（以上、Ａ＆Ｃ  Ｃａｔａｌｙｓｔｓ社製）などが挙げられるが、これらに限定されるものではない。
【００３７】
また、安定化剤を配位させたイミダゾール化合物は、例えば四国化成工業株式会社製のイミダゾールアダクトであるキュアダクトＰ−０５０５（ビスフェノールＡジグリシジルエーテル／２−エチル−４−メチルイミダゾールアダクト）に、四国化成工業株式会社製の安定化剤であるＬ−０７Ｎ（エポキシ−フェノール−ホウ酸エステル配合物）を組み合わせることにより用意できる。前記キュアアダクトＰ−０５０５の替わりに、先に挙げた各種イミダゾールやイミダゾールアダクトなどのイミダゾール化合物を用いても同様の効果が得られる。安定化剤を配位させる前のイミダゾール化合物としてはエポキシ樹脂に対する溶解性が低いものが好適に用いられ、この点からキュアアダクトＰ−０５０５が好ましい。
【００３８】
（Ｅ）成分の含有量は、（Ｂ）成分１００質量部に対し、１〜３０質量部が好ましく、２〜２５質量部がより好ましい。（Ｅ）成分の含有量が１質量部以上であれば、エポキシ樹脂組成物中に含まれるエポキシ樹脂の硬化促進作用が十分に得られる。一方、（Ｅ）成分の含有量が３０質量部以下であれば、難燃性、耐熱性、機械的特性により優れた樹脂硬化物が得られる。
【００３９】
＜（Ｆ）成分＞
（Ｆ）成分は、熱可塑性樹脂である。
（Ｆ）成分は、成形時の樹脂フロー制御や樹脂硬化物への靱性付与を目的として、エポキシ樹脂組成物に配合される。
【００４０】
（Ｆ）成分としては、例えばポリアミド、ポリエステル、ポリカーボネート、ポリエーテルスルフォン、ポリフェニレンエーテル、ポリフェニレンスルフィド、ポリエーテルエーテルケトン、ポリエーテルケトン、ポリイミド、ポリテトラフルオロエチレン、ポリエーテル、ポリオレフィン、液晶ポリマー、ポリアリレート、ポリスルフォン、ポリアクリロニトリルスチレン、ポリスチレン、ポリアクリロニトリル、ポリメチルメタクリレート、ＡＢＳ、ＡＥＳ、ＡＳＡ、ポリ塩化ビニル、ポリビニルホルマール樹脂、フェノキシ樹脂などが挙げられる。これらの中でも、樹脂フロー制御性等に優れることから、フェノキシ樹脂、ポリビニルホルマール樹脂が好ましい。また、フェノキシ樹脂は樹脂硬化物の難燃性をより高める点でも好ましく、ポリビニルホルマール樹脂は得られるプリプレグのタックを適切な範囲に容易に制御できる点からも好ましい。
これらは、１種を単独で用いてもよく、２種以上を組み合わせて用いてもよい。
【００４１】
（Ｆ）成分の含有量は、（Ｂ）成分１００質量部に対し、１〜５０質量部が好ましく、２〜４０質量部がより好ましい。（Ｆ）成分の含有量が１質量部以上であれば、物性改良効果が良好に発揮される。一方、（Ｆ）成分の含有量が５０質量部以下であれば、樹脂硬化物の耐熱性やプリプレグのドレープ性が良好に保たれやすくなる。
【００４２】
＜（Ｇ）成分＞
（Ｇ）成分は、金属水酸化物である。
金属水酸化物としては特に制限されないが、無機系難燃化剤が挙げられ、具体的には水酸化アルミニウム、水酸化マグネシウムなどが挙げられる。これらの中でも、熱分解温度および分解時の吸熱量の点から、水酸化アルミニウムが好ましい。
これらは、１種を単独で用いてもよく、２種以上を組み合わせて用いてもよい。
【００４３】
金属水酸化物としては、通常、粒状のものが用いられる。金属水酸化物の平均粒子径は、難燃性や分散性の観点から、１５μｍ以下が好ましく、２．５μｍ以下がより好ましい。ただし、平均粒子径が小さくなるとエポキシ樹脂組成物の粘度が高くなりすぎて調製しにくくなる場合がある。よって、作業性の観点から金属水酸化物の平均粒子径は０．０１μｍ以上が好ましく、０．０５μｍ以上がより好ましい。
【００４４】
金属水酸化物には、必要に応じて表面処理が施されていてもよい。表面処理としては、ステアリン酸による表面処理、カップリング剤による表面処理などが挙げられる。
【００４５】
また、（Ｇ）成分としては市販品を用いてもよく、公知の製造方法により合成したものを用いてもよい。
水酸化アルミニウムの市販品としては、例えばＣ−３０３、Ｃ−３０１Ｎ、Ｃ−３００ＧＴ（以上、住友化学株式会社製）；ハイジライトＨ−４２、Ｈ−４３（以上、昭和電工株式会社製）などが挙げられるが、これらに限定されるものではない。
水酸化マグネシウムの市販品としては、例えばマグスター＃５、＃４、＃２、エコーマグＰＺ−１、Ｚ−１０（タテホ化学工業株式会社製）などが挙げられるが、これらに限定されるものではない。
【００４６】
（Ｇ）成分の含有量は、エポキシ樹脂組成物１００質量％中、５質量％以上が好ましく、１０質量％以上がより好ましい。また、上限値は７０質量％以下が好ましく、６０質量％以下がより好ましい。（Ｇ）成分の含有量が５質量％以上であれば、エポキシ樹脂組成物の難燃性がより向上する。一方、（Ｇ）成分の含有量が７０質量％以下であれば、エポキシ樹脂組成物の粘度を適切な範囲に調整しやすく、プリプレグの生産性が高まる。また、繊維強化複合材料の機械的物性が良好に保たれる。
【００４７】
＜任意成分＞
エポキシ樹脂組成物は、必要に応じて、本発明の効果を損なわない範囲で、公知の様々な添加剤を含有してもよい。
添加剤としては、シリコーンオイル、湿潤分散剤、消泡剤、脱泡剤、天然ワックス類、合成ワックス類、直鎖脂肪酸の金属塩、酸アミド、エステル類、パラフィン類等の離型剤、結晶質シリカ、溶融シリカ、ケイ酸カルシウム、アルミナ、炭酸カルシウム、タルク、硫酸バリウム等の粉体やガラス繊維、炭素繊維等の無機充填剤、カーボンブラック、ベンガラ等の着色剤、シランカップリング剤などが挙げられる。
これらは、１種を単独で用いてもよく、２種以上を組み合わせて用いてもよい。
【００４８】
＜エポキシ樹脂組成物の物性＞
本発明のエポキシ樹脂組成物は、例えば後述するように、強化繊維集合体に含浸させてプリプレグの製造に用いられる。
６０℃におけるエポキシ樹脂組成物の粘度は、得られるプリプレグ表面のタック性の調整や、成形時の樹脂の流動性制御（強化繊維の乱れの抑制）の観点から、１０Ｐａ・ｓ以上が好ましく、２０Ｐａ・ｓ以上がより好ましく、３０Ｐａ・ｓ以上がさらに好ましい。また、強化繊維集合体への含浸性や、プリプレグの成形加工性の観点から、３０００Ｐａ・ｓ以下が好ましく、２９００Ｐａ・ｓ以下がより好ましく、２８００Ｐａ・ｓ以下がさらに好ましい。
なお、６０℃におけるエポキシ樹脂組成物の粘度は、例えば回転粘度計で２５ｍｍφパラレルプレートを用いて、プレートギャップ５００μｍ、昇温速度２℃／分で昇温、角速度１０ｒａｄ／ｓｅｃ、ストレス３００Ｐａで測定することにより求められる。
【００４９】
＜エポキシ樹脂組成物の製造方法＞
本発明のエポキシ樹脂組成物は、例えば上述した各成分を混合することにより得られる。
各成分の混合方法としては、三本ロールミル、プラネタリミキサー、ニーダー、ホモジナイザー、ホモディスパーなどの混合機を用いる方法が挙げられる。
【００５０】
＜作用効果＞
以上説明した本発明のエポキシ樹脂組成物は、上述した（Ａ）成分、（Ｂ）成分、（Ｃ）成分、（Ｄ）成分および（Ｅ）成分を含むので、硬化性に優れる。また、本発明のエポキシ樹脂組成物を用いれば、難燃性および耐熱性に優れた繊維強化複合材料を得ることができる。
本発明のエポキシ樹脂組成物は硬化性に優れていることから、例えば１５０℃で２０分間以内の条件で、十分に硬化させることができる。
【００５１】
「成形品」
本発明の成形品は、上述した本発明のエポキシ樹脂組成物を成形してなるものである。
エポキシ樹脂組成物の成形法としては、例えば射出成形法（フィルムやガラス板などのインサート成形を含む。）、射出圧縮成形法、押出法、ブロー成形法、真空成形法、圧空成形法、カレンダー成形法、インフレーション成形法などが挙げられる。これらの中でも、量産性に優れ、高い寸法精度の成形品を得ることができる点から、射出成形法、射出圧縮成形法が好ましい。
【００５２】
本発明の成形品は、本発明のエポキシ樹脂組成物を成形してなるので、難燃性および耐熱性に優れる。
本発明の成形品は、例えばモバイル機器等の筐体、車両用製品、家具用製品、建材用製品などに適用できる。
【００５３】
「プリプレグ」
本発明のプリプレグは、上述した本発明のエポキシ樹脂組成物を強化繊維集合体に含浸させてなるものである。
プリプレグ全質量に対するエポキシ樹脂組成物の含有量（以下、「樹脂含有量」という）は、１５〜５０質量％が好ましく、２０〜４５質量％がより好ましく、２５〜４０質量％がさらに好ましい。樹脂含有量が、１５質量％以上であれば、強化繊維集合体とエポキシ樹脂組成物との接着性を十分確保することができ、５０質量％以下であれば難燃性がより向上する。
【００５４】
強化繊維集合体を構成する強化繊維としては特に限定されず、繊維強化複合材料を構成する強化繊維として公知のものの中から用途等に応じて適宜選択すればよく、例えば炭素繊維、アラミド繊維、ナイロン繊維、高強度ポリエステル繊維、ガラス繊維、ボロン繊維、アルミナ繊維、窒化珪素繊維などの各種の無機繊維または有機繊維を用いることができる。これらの中でも、難燃性の観点から、炭素繊維、アラミド繊維、ガラス繊維、ボロン繊維、アルミナ繊維、窒化珪素繊維が好ましく、比強度、比弾性および電磁波遮蔽性にも優れる点から、炭素繊維が特に好ましい。
これらは、１種を単独で用いてもよく、２種以上を組み合わせて用いてもよい。
【００５５】
詳しくは後述するが、本発明のプリプレグを硬化して得られる繊維強化複合材料を構造体の一部または全部に用いる場合、繊維強化複合材料の剛性の点から、炭素繊維のストランド引張強度は１．０〜９．０ＧＰａが好ましく、１．５〜９．０ＧＰａがより好ましく、炭素繊維のストランド引張弾性率は１５０〜１０００ＧＰａが好ましく、２００〜１０００ＧＰａがより好ましい。
炭素繊維のストランド引張強度およびストランド引張弾性率は、ＪＩＳ  Ｒ  ７６０１（１９８６）に従って測定される。
【００５６】
強化繊維集合体の形態としては特に制限されず、通常のプリプレグの基材として使用される形態を採用でき、例えば、強化繊維が一方向に引き揃えられたものであってもよく、織物や不織布、またはノンクリンプファブリックでもよい。
【００５７】
本発明のプリプレグは、本発明のエポキシ樹脂組成物を強化繊維集合体に含浸させてなるので、硬化することで難燃性および耐熱性に優れた繊維強化複合材料を得ることができる。
【００５８】
「繊維強化複合材料」
本発明の繊維強化複合材料は、上述した本発明のプリプレグを硬化して得られるものである。
繊維強化複合材料は、難燃性、耐熱性、電磁波遮蔽性、機械特性等に優れることから、強化繊維として炭素繊維を含むことが好ましい。
【００５９】
繊維強化複合材料は、本発明のプリプレグを用いて公知の方法で製造することができ、製造方法としては、オートクレーブ成形法、真空バグ成形法や、プレス成形法などが挙げられる。これらの中でも、本発明のエポキシ樹脂組成物の特徴を十分に生かすことができ、しかも生産性が高く、良質な繊維強化複合材料が得られやすいという観点から、プレス成形法が好ましい。
【００６０】
プレス成形法で繊維強化複合材料を製造する場合、本発明のプリプレグ、または本発明のプリプレグを積層して作製したプリフォームを、予め硬化温度に調製した金型に挟んで加熱加圧して、プリプレグまたはプリフォームを硬化することが好ましい。
プレス成形時の金型内の温度は、１００〜１６０℃が好ましい。また、１〜１５ＭＰａの条件下で１〜２０分間、プリプレグまたはプリフォームを硬化させることが好ましい。
【００６１】
本発明の繊維強化複合材料は、本発明のエポキシ樹脂組成物の硬化物を含むので、難燃性および耐熱性に優れる。難燃性については、例えば、１ｍｍ厚程度の繊維強化複合材料成形板としたときに、ＵＬ−９４ＶでＶ−０またはＶ−１レベルの難燃性を達成することが可能である。特に、エポキシ樹脂組成物が（Ｇ）成分を含有していれば、より高いレベルの難燃性を達成できる。具体的には、ＵＬ−９４Ｖよりもさらに高い難燃性が必要とされるＦＡＲ  ２５．８５３  Ａｐｐｅｎｄｉｘ  Ｆ，Ｐａｒｔ  ＩＶ規格に従った燃焼試験に合格することができる。
よって、本発明の繊維強化複合材料は、高度な難燃性能が要求される用途において有用である。かかる用途としては、例えば電気・電子機器用筐体、航空機や自動車の内装用材料などが挙げられる。
また、本発明の繊維強化複合材料は耐熱性にも優れるので、高度な難燃性能に加えて、優れた耐熱性が要求される用途における有用性が高く、特に、電気・電子機器用筐体などに好適に用いられる。
【００６２】
「構造体」
本発明の構造体は、上述した本発明の繊維強化複合材料で一部または全部が構成されたものである。すなわち、本発明の構造体は、本発明の繊維強化複合材料のみからなるものであってもよいし、本発明の繊維強化複合材料と他の材料（例えば金属、インジェクション成形された熱可塑性樹脂製部材等）とから構成されるものであってもよい。
【００６３】
本発明の構造体は、本発明の繊維強化複合材料で一部または全部が構成されているので、難燃性および耐熱性に優れる。
本発明の構造体は、例えば電気・電子機器用筐体、航空機や自動車の内装部材などに適用できる。
【実施例】
【００６４】
以下、本発明を実施例により具体的に説明するが、本発明はこれらに限定されるものではない。
実施例および比較例で使用した原料を以下に示す。
【００６５】
「原料」
＜（Ａ）成分＞
・ＦＸ−２８９ＦＡ：リン含有エポキシ樹脂、リン原子含有量７．４質量％、新日鉄住金化学株式会社製の「ＦＸ−２８９ＦＡ」。
【００６６】
＜（Ｂ）成分＞
・ＴＸ−０９１１：液状フェノールノボラック型エポキシ樹脂、エポキシ当量１７２ｇ／ｅｑ、新日鉄住金化学株式会社製の「ＴＸ−０９１１」。
・ｊＥＲ１５２：液状フェノールノボラック型エポキシ樹脂、エポキシ当量１７２ｇ／ｅｑ、三菱化学株式会社製の「ｊＥＲ１５２」。
・ｊＥＲ８２８：液状ビスフェノールＡ型エポキシ樹脂、エポキシ当量１８９ｇ／ｅｑ、三菱化学株式会社製の「ｊＥＲ８２８」。
【００６７】
＜（Ｃ）成分＞
・ＤＩＣＹ１５：ジシアンジアミド、活性水素当量２１ｇ／ｅｑ、三菱化学株式会社製の「ｊＥＲキュア  ＤＩＣＹ１５」。
【００６８】
＜（Ｄ）成分＞
・Ｏｍｉｃｕｒｅ９４：フェニルジメチルウレア、ピイ・ティ・アイ・ジャパン株式会社製の「Ｏｍｉｃｕｒｅ（オミキュア）９４」。
【００６９】
＜（Ｅ）成分＞
・ＰＮ−５０：イミダゾールアダクト、軟化温度１１５℃、味の素ファインテクノ株式会社製の「ＰＮ−５０」。
・ＴＩＣ−１８８：包接イミダゾール、ホスト分子が１，１，２，２−テトラキス（４−ヒドロキシフェニル）エタン、日本曹達株式会社製の「ＴＩＣ−１８８」。
【００７０】
＜（Ｆ）成分＞
・ＹＰ−７０：フェノキシ樹脂、新日鉄住金化学株式会社製の「ＹＰ−７０」。
【００７１】
＜炭素繊維＞
・炭素繊維：三菱レイヨン株式会社製の「パイロフィルＴＲ５０Ｓ１５Ｌ」。
【００７２】
「実施例１」
（Ａ）成分としてＦＸ−２８９ＦＡ、（Ｂ）成分としてＴＸ−０９１１、ｊＥＲ１５２およびｊＥＲ８２８、（Ｃ）成分としてＤＩＣＹ１５、（Ｄ）成分としてＯｍｉｃｕｒｅ９４、（Ｅ）成分としてＰＮ−５０、（Ｆ）成分としてＹＰ−７０を用い、以下のようにしてエポキシ樹脂組成物を調製した。
まず、表１に記載の組成に従い、（Ｂ）成分（液状）と、（Ｃ）成分（固形）、（Ｄ）成分（固形）および（Ｅ）成分（固形）とを、固形成分と液状成分の質量比が１：１となるよう容器に計量し、攪拌し、混合した。これを三本ロールミルにてさらに細かく混合し、硬化剤マスターバッチを得た。
続けて、表１に記載の組成の内、前記硬化剤マスターバッチ以外の成分をフラスコに計量し、オイルバスを用いて１４０℃に加熱し溶解混合した。その後６５℃程度まで冷却したところで、前記硬化剤マスターバッチを加えて攪拌混合することによりエポキシ樹脂組成物を得た。
得られたエポキシ樹脂組成物を用い、後述する＜エポキシ樹脂板作製方法＞、＜プリプレグ作製方法＞および＜繊維強化複合材料板作製方法＞に従って、樹脂板、プリプレグおよび繊維強化複合材料板を作製した。また後述の＜評価方法＞に従って、各種測定および評価を行った。結果を表１に示す。
【００７３】
「実施例２、比較例１〜４」
表１に示す配合組成に変更した以外は、実施例１と同様にしてエポキシ樹脂組成物を調製し、樹脂板、プリプレグおよび繊維強化複合材料板を作製し、各種測定および評価を行った。結果を表１に示す。
【００７４】
＜エポキシ樹脂板作製方法＞
未硬化のエポキシ樹脂組成物をオーブン雰囲気温度１５０℃×１０分（昇温速度は１０℃／分）で硬化させて、厚さ２ｍｍの樹脂板を作製した。
【００７５】
＜プリプレグ作製方法＞
未硬化のエポキシ樹脂組成物を、コンマコーター（株式会社ヒラノテクシード製、「Ｍ−５００」）でフィルム状にし、樹脂目付け２６．８ｇ／ｍ２のレジンフィルムを作製した。このレジンフィルムを、炭素繊維を引き揃えて得られた、繊維目付１２５ｇ／ｍ２の炭素繊維シートの両面に張り合わせ、加熱ロールで含浸させて、繊維目付１２５ｇ／ｍ２、樹脂含有量３０質量％のプリプレグを得た。
【００７６】
＜繊維強化複合材料板作製方法＞
前記＜プリプレグ作製方法＞で得られたプリプレグを２９８ｍｍ×２９８ｍｍにカットし、繊維方向が［０°／９０°／０°／９０°／０°／０°／９０°／０°／９０°／０°］となるように１０枚積み重ねて積層体を得た。この積層体を予め１５０℃に予熱したプレス成形用金型に投入し、１５０℃×１０分、圧力１０ＭＰａの条件でプレス成形して、１．１ｍｍ厚の繊維強化複合材料板（［０°／９０°／０°／９０°／０°／０°／９０°／０°／９０°／０°］）を得た。
【００７７】
＜評価方法＞
（１）等温示差走査熱量測定（等温ＤＳＣ）測定によるエポキシ樹脂組成物の硬化度と硬化時間の算出
未硬化のエポキシ樹脂組成物の硬化反応時の発熱量を等温ＤＳＣによって測定し、硬化度と硬化時間を評価した。
図１は一定の温度における硬化発熱のヒートフロー曲線１の一例を模式的に示したものである。セル内の温度曲線３において、昇温過程の温度カーブの近似直線と、等温過程の温度カーブの近似直線の延長からなる交点を等温保持時間の開始点ｔ０とする。任意のベースライン２とヒートフロー曲線１で囲まれた部分が硬化反応による発熱を表し、時間ｔｓで発熱が始まり（硬化反応開始）、時間ｔｅで発熱が終了（硬化反応終了）しているとする。硬化途中の時間ｔｉにおける硬化度αｉは、硬化反応開始点ｔｓから時間ｔｉまでの発熱量ΔＨｉの全発熱量ΔＨｔｏｔａｌに対する比として、下記式（１）より求めることができる。なお、発熱量ΔＨｉは区分求積の台形公式により求める。また、硬化度αｉに到達するまでの時間は、等温保持時間開始ｔ０からの時間とする。
【００７８】
【数１】
0006657605.tif 000002
【００７９】
測定したＤＳＣのヒートフロー曲線１から硬化度と、各硬化度に到達するまでの時間を求めるにあたり、以下の様に各時間を定義した。
硬化反応終了時間ｔｅは、ヒートフロー曲線１においてピークトップの１０００分の１のヒートフロー値となる時間ｔｉとした。ベースライン２は、硬化反応終了時間ｔｅのヒートフローから水平に引いた線とした。ｔ０≧０において、前記ベースライン２とヒートフロー曲線１とが最初に交差する時間を硬化反応開始時間ｔｓとした。ｔｓとｔｓの区間において、ΔＨｔｏｔａｌおよび任意の時間ｔｉにおけるΔＨｉを求め、上記式（１）より硬化度αｉを求めた。
【００８０】
ヒートフロー曲線１は、示差走査熱量計（ＤＳＣ）（ティー・エイ・インスツルメント・ジャパン株式会社製、「Ｑ−１０００」）を用い、アルミニウム製のハーメチックパンに樹脂組成物を約１０ｍｇ分取してセル内のサンプル台に、リファレンスとして空のアルミニウム製ハーメチックパンをリファレンス台に配置し、２０℃から１５０℃まで昇温速度２００℃／分で加熱し、１５０℃で保持時間として５０分継続して取得した。なお、ヒートフローのサンプリングレートは０．１分とした。硬化度９０％の硬化時間が１０分以内、硬化度９５％の硬化時間が１５分以内、硬化度９８％の硬化時間が１８分以内、硬化度１００％の硬化時間が２０分以内のものを合格とした。
【００８１】
（２）示差走査熱量測定（ＤＳＣ）によるエポキシ樹脂組成物のガラス転移温度の測定
未硬化のエポキシ樹脂組成物のガラス転移温度（Ｔｇ）を示差走査熱量計（ＤＳＣ）（ティー・エイ・インスツルメント・ジャパン株式会社製、「Ｑ−１０００」）を用いて、窒素雰囲気下で測定した。昇温速度は１０℃／分とし、測定温度範囲は−２０℃から５０℃とした。ＪＩＳ  Ｋ  ７１２１に記載の方法に基づき、ＤＳＣ曲線が階段状変化を示す部分の中間点をエポキシ樹脂組成物のＴｇとした。
【００８２】
（３）ＤＭＡ  Ｇ’−Ｔｇの測定（樹脂板のＴｇの測定）
エポキシ樹脂板作製方法で得られた厚さ２ｍｍの樹脂板を、長さ５５ｍｍ×幅１２．７ｍｍに加工して試験片とした。該試験片について、レオメーター（ティー・エイ・インスツルメント・ジャパン株式会社製、「ＡＲＥＳ−ＲＤＳ」）を用いて、測定周波数１Ｈｚ、昇温速度５℃／分で、貯蔵弾性率Ｇ’を温度に対して対数プロットし、ｌｏｇＧ’の平坦領域の近似直線と、Ｇ’が転移する領域の近似直線との交点から求まる温度をＤＭＡ  Ｇ’−Ｔｇとして記録した。これを樹脂板のＴｇとする。ＤＭＡ  Ｇ’−Ｔｇが高いほど、耐熱性に優れることを意味する。
【００８３】
（４）樹脂板の曲げ特性の評価
エポキシ樹脂板作製方法で得られた厚さ２ｍｍの樹脂板を長さ６０ｍｍ×幅８ｍｍに加工して試験片とした。該試験片について、３点曲げ治具（圧子、サポートともに３．２ｍｍＲ、サポート間距離３２ｍｍ）を設置した万能試験機（インストロン社製）を用い、クロスヘッドスピード２ｍｍ／分の条件で、樹脂板の曲げ特性（曲げ強度、曲げ弾性率、最大荷重伸度（曲げ歪み）、破断伸度（破断歪み））を測定した。
【００８４】
（５）樹脂板のＵＬ−９４Ｖ燃焼試験
エポキシ樹脂板作製方法で得られた厚さ２ｍｍの樹脂板を、長さ１２７ｍｍ×幅１２．７ｍｍに加工して試験片とした。該試験片について、燃焼試験機（スガ試験機株式会社製）を用いて、ＵＬ−９４Ｖ規格に従って燃焼試験を実施した。具体的には、試験片をクランプに垂直に取付け、２０ｍｍ炎による接炎を１０秒間行い、燃焼時間を測定した。５個の試験片について燃焼試験を行い、クランプまで燃焼したサンプルの数、各燃焼時間のうちの最大値（ｍａｘ）、および５個の燃焼時間の合計（総燃焼時間：ｔｏｔａｌ）を記録した。また、その結果に基づいて判定［Ｖ−０、Ｖ−１、Ｖ−２、ｆａｉｌ］を行った。難燃性はＶ−０が最も優れており、Ｖ−１、Ｖ−２、ｆａｉｌの順に劣っていく。
【００８５】
【表１】
0006657605.tif 000003
【００８６】
表１中、「リン原子含有量（質量％）」はエポキシ樹脂組成物１００質量％中のリン原子含有量（質量％）を示す。また、「活性水素当量比」はエポキシ樹脂組成物中のエポキシ基１ｍｏｌ当量に対する（Ｃ）成分中の活性水素の量（ｍｏｌ）の比率を示す。また、「ウレア当量比」はエポキシ樹脂組成物中のエポキシ基１ｍｏｌ当量に対する（Ｄ）成分中のウレア基の量（ｍｏｌ）の比率を示す。
【００８７】
表１の結果から明らかなように、実施例１、２のエポキシ樹脂組成物は、硬化性に優れていた。また、これらエポキシ樹脂組成物を用いて作製した樹脂板のＴｇは高く、耐熱性に優れていた。また、これら樹脂板は、難燃性および曲げ物性に優れていた。
一方、（Ｄ）成分を含まない比較例１、２のエポキシ樹脂組成物は硬化速度が遅かった。また、これらエポキシ樹脂組成物を用いて作製した樹脂板は、Ｔｇが低く、曲げ特性（特に曲げ強度、曲げ歪み、破断歪み）にも劣っていた。
（Ｃ）成分を含まない比較例３、４のエポキシ樹脂組成物は硬化速度が遅かった。また、これらエポキシ樹脂組成物を用いて作製した樹脂板は、Ｔｇが低くかった。
【符号の説明】
【００８８】
１：ヒートフロー曲線
２：ベースライン
３：温度曲線
ｔ０：等温保持時間の開始点
ｔｓ：硬化反応開始時間
ｔｉ：硬化途中の時間
ｔｅ：硬化反応終了時間
ΔＨｉ：時間ｔｉまでの発熱量
ΔＨｔｏｔａｌ：全発熱量
【図１】
0006657605.tif 000004